(57)【要約】【課題】現像時に発生する版面のスカムを容易に除去可能なフレキソ印刷版の製版方法を提供する。【解決手段】支持体上に、エチレン性不飽和二重結合を含有する化合物、光重合開始剤、及び高分子バインダーを必須成分として含む光重合性感光性樹脂組成物から形成された感光性樹脂層を有する水現像性フレキソ印刷用原版を、画像露光後に、現像、リンス、水切りの工程の順に自動現像する製版方法であって、前記リンス工程において、ｐＨ９以上の界面活性剤を含むリンス水を版面に供給しながら版面を２５〜１８０μｍの毛径のブラシでブラッシングすることを特徴とするフレキソ印刷版の製版方法。【選択図】なし【特許請求の範囲】
【請求項１】
支持体上に、エチレン性不飽和二重結合を含有する化合物、光重合開始剤、及び高分子バインダーを必須成分として含む光重合性感光性樹脂組成物から形成された感光性樹脂層を有する水現像性フレキソ印刷用原版を、画像露光後に、現像、リンス、水切りの工程の順に自動現像する製版方法であって、前記リンス工程において、ｐＨ９以上の界面活性剤を含むリンス水を版面に供給しながら版面を２５〜１８０μｍの毛径のブラシでブラッシングすることを特徴とするフレキソ印刷版の製版方法。
【請求項２】
リンス水が０．０１〜５質量％の界面活性剤を含有し、さらにアルカリ性金属塩を含有することを特徴とする請求項１に記載のフレキソ印刷版の製版方法。
【請求項３】
リンス水の供給が、フレキソ印刷用原版の表面にシャワー状に供給すること、及び／又はブラッシング用ブラシ中から供給することによって達成されることを特徴とする請求項１または２に記載のフレキソ印刷版の製版方法。
【請求項４】
ブラッシングが、ロールブラシによる回転、及び／又は平面ブラシによる面回転もしくは往復運動によって達成されることを特徴とする請求項１〜３のいずれかに記載のフレキソ印刷版の製版方法。
【請求項５】
請求項１〜４のいずれかに記載のフレキソ印刷版の製版方法に使用されるリンス水。
【発明の詳細な説明】
【技術分野】
【０００１】
本発明は、フレキソ印刷版を製造するために使用されるフレキソ印刷用感光性樹脂原版の製版方法、及びかかるフレキソ印刷版の製版方法に使用されるリンス水に関する。
【背景技術】
【０００２】
支持体表面に積層された感光性樹脂層に凹凸を形成して印刷版を作製する方法としては、感光性組成物を用いて形成したレリーフ層に原画フイルム等を介して紫外光により露光し、画像部分を選択的に硬化させて、未硬化部を現像液により除去する方法が、良く知られている。
【０００３】
レリーフ印刷版は、凹凸を有するレリーフ層を有する凸版印刷版であり、このような凹凸を有するレリーフ層は、主成分として、例えば、合成ゴムのようなエラストマー性ポリマー、熱可塑性樹脂などの樹脂、或いは、樹脂と可塑剤との混合物を含有する感光性組成物を含有するレリーフ形成層をパターニングし、凹凸を形成することにより得られる。このようなレリーフ印刷版のうち、軟質なレリーフ層を有するものをフレキソ版と称する。
【０００４】
レリーフ印刷版をアナログ製版により作製する場合、一般に銀塩材料を用いた原画フィルムを必要とするため、原画フィルムの製造時間及びコストを要する。さらに、原画フィルムの現像には化学的な処理が必要で、かつ現像廃液の処理をも必要とすることから、さらに簡易な版の作製方法、例えば、原画フィルムを用いない方法などが検討されている。
【０００５】
近年は、フレキソ印刷の分野において、デジタル画像形成技術として知られるコンピュータ製版技術（Ｃｏｍｐｕｔｅｒ  ｔｏ  Ｐｌａｔｅ，ＣＴＰ技術）が極めて一般的なものになってきている。ＣＴＰ技術は、コンピューター上で処理された情報を印刷版上に直接出力してレリーフとなる凹凸パターンを得る方法である。この技術により、ネガフイルムの製造工程が不要となり、コストとネガ作成に必要な時間を削減できる（例えば、特許文献１、２参照）。製版処理は、画像マスクを介して紫外光で露光し、未硬化部を現像除去したのち、版面の現像液成分を除去・乾燥し、仕上げに紫外光を照射して、レリーフ印刷版を得る。
【０００６】
この製版処理を行う装置は、バッチ式現像機とインライン式自動現像機に大別される。インライン式自動現像機は、現像処理する版を自動的に搬送しながら、洗い出し工程、リンス工程、水きり工程を経るものである。
【０００７】
水現像フレキソ版は、その樹脂組成物を水に分散させて現像するが、そのため水に分散した樹脂組成物が現像液中で凝集物を発生させ、版面にその凝集物が付着しやすいという問題があった。さらには近年主流となりつつあるＣＴＰフレキソ版は、その表面に画像マスク層を有するために、そのマスク層由来の異物が版面に付着しやすいという問題があった。
【０００８】
現像液中のスカムを除去する技術としては、現像液循環ライン途中にフィルターを設ける技術が提案されている（例えば、特許文献１参照）。しかしながら、自動現像機の版面上で発生するスカムを根本的に除去する手段はなかった。そこで、自動現像機のリンスゾーンにおいて、流水で版表面を洗い流したり、エアーノズルで吹き飛ばしたりする技術が提案されている（例えば、特許文献２、３参照）。しかし、これらの方法でも、版面に粘着したスカムを完全に除去することはできなかった。一方、特許文献４には、レーザー彫刻用印刷版原版に用いられる彫刻用カスをアルカリ洗浄液で洗浄する態様が開示されている。しかし、この方法は、レーザー光で分解しきれなかった感光性樹脂の彫刻カスを除去するには好適であるが、水現像フレキソ版の現像液中に分散した小粒子の凝集体のスカム除去には不十分である。
【先行技術文献】
【特許文献】
【０００９】
【特許文献１】特開平１１−２１２２７４号公報
【特許文献２】特開平５−８０５４０号公報
【特許文献３】特開２００９−１８６８５１号公報
【特許文献４】特開２０１１−６３０１２号公報
【発明の概要】
【発明が解決しようとする課題】
【００１０】
本発明は、上記の従来技術の現状に鑑みなされたものであり、現像時に発生する版面のスカムを容易に除去可能なフレキソ印刷版の製版方法、及び前記フレキソ印刷版の製版方法に好適に使用されるリンス水を提供することを目的とする。
【課題を解決するための手段】
【００１１】
本発明者らは、かかる目的を達成するために鋭意検討した結果、リンス工程で使用されるリンス液として通常の水道水ではなく、ｐＨ９以上の界面活性剤を添加した特定のリンス水を使用し、これを版面に供給しながら、特定の毛径を有するブラシで版面をブラッシングすることにより、所望の効果が得られることを見出し、本発明の完成に至った。
【００１２】
即ち、本発明は、以下の（１）〜（５）の構成を有するものである。
（１）支持体上に、エチレン性不飽和二重結合を含有する化合物、光重合開始剤、及び高分子バインダーを必須成分として含む光重合性感光性樹脂組成物から形成された感光性樹脂層を有する水現像性フレキソ印刷用原版を、画像露光後に、現像、リンス、水切りの工程の順に自動現像する製版方法であって、前記リンス工程において、ｐＨ９以上の界面活性剤を含むリンス水を版面に供給しながら版面を２５〜１８０μｍの毛径のブラシでブラッシングすることを特徴とするフレキソ印刷版の製版方法。
（２）リンス水が０．０１〜５質量％の界面活性剤を含有し、さらにアルカリ性金属塩を含有することを特徴とする（１）に記載のフレキソ印刷版の製版方法。
（３）リンス水の供給が、フレキソ印刷用原版の表面にシャワー状に供給すること、及び／又はブラッシング用ブラシ中から供給することによって達成されることを特徴とする（１）または（２）に記載のフレキソ印刷版の製版方法。
（４）ブラッシングが、ロールブラシによる回転、及び／又は平面ブラシによる面回転もしくは往復運動によって達成されることを特徴とする（１）〜（３）のいずれかに記載のフレキソ印刷版の製版方法。
（５）（１）〜（４）のいずれかに記載のフレキソ印刷版の製版方法に使用されるリンス水。
【発明の効果】
【００１３】
本発明のフレキソ印刷版の製版方法は、フレキソ自動現像機のリンス工程において特定のリンス水による特定の毛径のブラシのブラッシング処理がなされているので、版面の粘着が低減し、スカムの新たな発生を抑制し、スカム付着物を効果的に除去することができる。
【発明を実施するための形態】
【００１４】
本発明の水現像フレキソ印刷版の製版方法は、支持体上に感光性樹脂層を有する水現像フレキソ印刷用原版を、画像露光後に、現像、リンス、水きりの工程の順に自動現像する方法において、リンス工程でｐＨ９以上の界面活性剤を含むリンス水を版面に供給しながら版面を特定の毛径のブラシでブラッシングすることを特徴とするものである。このように、ｐＨ９以上の界面活性剤を含むリンス水で特定の毛径のブラシで版面をブラッシングすることにより、容易に版面のスカム付着物を効果的に除去することができる。
【００１５】
（フレキソ印刷版原版）
本発明のフレキソ印刷用原版は、支持体上に、エチレン性不飽和二重結合を含有する化合物、光重合開始剤、及び高分子バインダーを必須成分として含む光重合性感光性樹脂組成物から形成された感光性樹脂層を有するものである。
【００１６】
（支持体）
本発明のフレキソ印刷用原版に用いられる支持体は、寸法安定性に優れた材料が好ましく、例えばスチールなどの金属製支持体、ポリエチレンテレフタレートフィルムなどの熱可塑性樹脂製支持体が挙げられる。これらの中でも、寸法安定性に優れ、充分に高い粘弾性を有するポリエチレンテレフタレートフイルムが特に好ましい。支持体の厚みは、機械的特性、形状安定性あるいは印刷版製版時の取り扱い性等から、５０〜３５０μｍが好ましく、１００〜２５０μｍがより好ましい。また、必要により、支持体と感光性樹脂層との接着性を向上させるために、それらの間に接着剤を設けても良い。
【００１７】
（感光性樹脂層）
本発明のフレキソ印刷原版の感光性樹脂層は、エチレン性不飽和二重結合を含有する化合物、光重合開始剤、及び高分子バインダーの必須成分と、可塑剤、熱重合防止剤、染料、顔料、紫外線吸収剤、香料、又は酸化防止剤などの任意の添加剤とを含む光重合性感光性樹脂組成物から形成される。本発明では、感光性樹脂組成物は、水系現像液で現像可能なものであることが必要である。
【００１８】
エチレン性不飽和二重結合を含有する化合物としては、高分子バインダーを架橋可能なモノマーであり、高分子バインダーと相溶性がよい化合物であればよく、特に限定されるものではない。具体的には、アクリル酸エステル類、アクリルアミド類、メタクリル酸エステル類、メタクリルアミド類、アリル化合物、ビニルエーテル類、ビニルエステル類、スチレン類、及びクロトン酸エステル類等が挙げられ、付加重合性不飽和結合を含有する化合物から選ばれる。上記化合物は、単独で用いてもよく、２種以上を組み合わせて用いてもよい。エチレン性不飽和二重結合を含有する化合物の配合量は、高分子バインダー１００質量部に対して、３〜８０質量部であることが好ましく、５〜２０質量部であることが更に好ましい。配合量が３質量部未満では、再現性に優れたパターンを得ることが難しく、８０質量部を超えると、良好なゴム弾性を得ることが難しくなる。
【００１９】
光重合開始剤としては、感光性樹脂組成物に慣用される公知の化合物の中から任意に選択することができるが、特にベンゾイン系、フェノン系、及びアントラキノン系の光重合開始剤が好ましい。具体的には、ベンゾイン系の光重合開始剤としては、ベンゾイン、ベンゾインメチルエーテル、ベンゾインエチルエーテル、ベンゾイン−ｎ−プロピルエーテル、α−メチルベンゾイン、α−エチルベンゾイン、α−フェニルベンゾイン、及びα−アリルベンゾインが挙げられ、フェノン系の光重合開始剤としては、ベンゾフェノン、ω−ブロモアセトフェノン、及びアセトフェノンが挙げられ、アントラキノン系の光重合開始剤としては、アントラキノン、クロロアントラキノン、メチルアントラキノン、及びエチルアントラキノン等が挙げられる。これらの光重合開始剤は、単独で用いてもよく、２種以上を組み合わせて用いてもよい。光重合開始剤の配合量は、高分子バインダー１００質量部に対して、０．１〜５質量部であることが好ましく、０．５〜２質量部であることが更に好ましい。配合量が０．１質量部未満では、実用的な感度を得ることが難しく、５質量部を越えると、良好なパターンを得ることが難しくなる。
【００２０】
高分子バインダーとしては、水分散性の樹脂を用いる。高分子バインダーとしては、スチレン系、オレフィン系、ポリエステル系、ポリウレタン系、１，２−ポリブタジエン系、塩化ビニル系、及びポリアミド系等の各種樹脂が挙げられる。特に好ましいバインダー樹脂としては、全ラテックスの重量平均ゲル化度が６５％以上のラテックスである。ラテックスとしては、単一種類のラテックスからなっても複数種類のラテックスの混合物からなっても良く、例えばポリブタジエンラテックス、スチレン−ブタジエン共重合体ラテックス、アクリロニトリル−ブタジエン共重合体ラテックス、メチルメタクリレート−ブタジエン共重合体ラテックスなどを使用することができる。
【００２１】
感光性樹脂層には、上述の必須成分以外に、必要に応じて可塑剤、熱重合禁止剤、染料、顔料、紫外線吸収剤、香料、又は酸化防止剤を添加し、その性能の改善を図ることができる。更に、耐摩耗性を改善するために、ポリアミド樹脂、エポキシ樹脂、及びポリウレタン樹脂等の高分子バインダーと相溶性のある樹脂を混入することもできる。
【００２２】
本発明のフレキソ印刷用原版の感光性樹脂層の膜厚は、０．４〜１０ｍｍであることが好ましく、０．５〜７．５ｍｍであることが更に好ましい。感光性樹脂層の膜厚は、上記範囲内において、被印刷体や使用する印刷機の種類に応じて適宜選択すればよい。
【００２３】
（フレキソ印刷用原版の製造方法）
本発明に用いるフレキソ印刷用原版の製造方法としては、基本的に従来公知の方法を採用することができ、特に限定されるものではない。具体的には、例えば、支持体上に感光性樹脂層を形成し、次いでコーティング又はラミネーション技術により、感光性樹脂層上に粘着防止層を形成することにより製造される。粘着防止層は、一般に、ポリビニルアルコール及び溶剤を含む粘着防止層用組成物をカバーフィルム上に塗布することにより形成される。この際、粘着防止層用組成物は、スプレーコーティングを含む任意のコーティング技術を使用して塗布することができる。
【００２４】
（フレキソ印刷原版の製版方法）
上記のようにして製造されるフレキソ印刷用原版は、画像露光後に、現像、リンス、水切りの工程の順に自動現像される。フレキソ印刷用原版の画像露光は、任意の紫外線ランプを用いて版面に所定の光エネルギー量を照射されることによって行なわれる。自動現像機は、画像露光を終えた原版を、上述の各工程に供するように自動搬送するようになっている。
【００２５】
現像工程は、水系の現像液に界面活性剤を添加した現像液の中で、版面をブラシでブラッシングしながら、未硬化の非画像部を除去する。これにより、現像液中には、未硬化の感光性樹脂組成物が分散した状態となる。
【００２６】
現像工程を経た直後は、版面の表面に感光性樹脂の凝集したスカムが付着している。従って、このスカムを除去するためにリンス工程に供される。リンス工程では、ｐＨ９以上の界面活性剤を含むリンス水を版面に供給し、版面をブラシでブラッシングすることにより、版面上のスカムを洗い流す。なお、リンス水は、リンス効果を有する水溶液を意味する。
【００２７】
リンス水のｐＨは９以上であり、ｐＨ９．２以上であることがより好ましい。また、リンス水のｐＨは１２．５以下であることが好ましく、より好ましくはｐＨ１２以下、さらに好ましくはｐＨ１１以下である。リンス水のｐＨが上記範囲未満であると、版面に付着したスカムの十分な洗浄効果を得ることができない。一方、ｐＨが低くなるほど取扱いが容易となるので、ｐＨが上記範囲を越えないことが好ましい。
【００２８】
リンス水が含有する界面活性剤としては、公知の界面活性剤を用いることができ、例えばアニオン界面活性剤、ノニオン界面活性剤などが選択することができる。アニオン界面活性剤としては、脂肪酸塩類、アビエチン酸塩類、ヒドロキシアルカンスルホン酸塩類、アルカンスルホン酸塩類、α−オレフィンスルホン酸塩類、ジアルキルスルホコハク酸塩類、アルキルジフェニルエーテルジスルホン酸塩類、直鎖アルキルベンゼンスルホン酸塩類、分岐鎖アルキルベンゼンスルホン酸塩類、アルキルナフタレンスルホン酸塩類、アルキルフェノキシポリオキシエチレンプロピルスルホン酸塩類、ポリオキシエチレンアルキルスルホフェニルエーテル塩類、Ｎ−メチル−Ｎ−オレイルタウリンナトリウム類、Ｎ−アルキルスルホコハク酸モノアミド二ナトリウム塩類、石油スルホン酸塩類、硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。
【００２９】
ノニオン界面活性剤としては、ポリオキシエチレンアルキルエーテル類、ポリオキシエチレンアルキルフェニルエーテル類、ポリオキシエチレンポリスチリルフェニルエーテル、ポリオキシエチレンポリオキシプロピレンアルキルエーテル、グリセリン脂肪酸部分エステル類、ソルビタン脂肪酸部分エステル類、ペンタエリスリトール脂肪酸部分エステル類、プロピレングリコールモノ脂肪酸エステル、ショ糖脂肪酸部分エステル、ポリオキシエチレンソルビタン脂肪酸部分エステル類、ポリオキシエチレンソルビトール脂肪酸部分エステル類、ポリエチレングリコール脂肪酸エステル類、ポリグリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシド、ポリプロピレングリコールの分子量２００〜５，０００、トリメチロールプロパン、グリセリン又はソルビトールのポリオキシエチレン又はポリオキシプロピレンの付加物、アセチレングリコール系等が挙げられる。
【００３０】
界面活性剤は、１種単独で使用しても、２種以上を併用してもよい。又、界面活性剤を含有する石鹸、洗剤や洗浄剤を用いても良く、界面活性剤の添加量はその含有率から換算して決めれば良い。
【００３１】
界面活性剤の使用量は、リンス水の全重量に対して０．０１〜５質量％、特に０．０５〜３質量％であることが好ましい。
【００３２】
リンス水を上記のｐＨ範囲とするためには、界面活性剤以外に、塩基（塩基性化合物）を用いてｐＨを調整してもよい。ｐＨ調整用の塩基性化合物としては、公知の塩基性化合物を用いることができるが、無機の塩基性化合物であることが好ましく、特にアルカリ金属塩化合物及びアルカリ土類金属塩化合物のようなアルカリ性金属塩であることが好ましい。
【００３３】
アルカリ性金属塩としては、例えば、水酸化ナトリウム、同アンモニウム、同カリウム、同リチウム、ケイ酸ナトリウム、同カリウム、第三リン酸ナトリウム、同カリウム、同アンモニウム、第二リン酸ナトリウム、同カリウム、同アンモニウム、炭酸ナトリウム、同カリウム、同アンモニウム、炭酸水素ナトリウム、同カリウム、同アンモニウム、ほう酸ナトリウム、同カリウム及び同アンモニウム等の無機アルカリ塩が挙げられる。また、ｐＨの調整に酸を使用する場合、無機酸が好ましく、例えば、ＨＣｌ、Ｈ２ＳＯ３、リン酸、ＨＮＯ３が例示される。
【００３４】
リンス工程では、上述のリンス水を版面に流しながら、版面をブラシでブラッシングすることにより版面のスカムを除去する。このときのブラシの毛径は、２５〜１８０μｍであることが必要である。好ましくは４０〜１７０μｍ、より好ましくは、５０〜１６０μｍである。毛径が上記範囲未満の場合、ブラッシングした際のかき取りが弱く、十分な除去性能が得られない。また毛径が上記範囲を越えると、リンス工程で未硬化部分のブラシこすりによって、新たなスカムが発生するため好ましくない。ブラシ植え込み長は、特に限定されないが、例えば８〜５０ｍｍが好ましい。特に好ましくは１２〜３０ｍｍである。ブラシ植え込み長が短いと、ブラシの植え込み株が硬くなり、かきとり効果により新たなスカムが発生しやすく、ブラシ植え込み長が長いと、かき取りが弱く十分な除去性能がえられない傾向がある。
【００３５】
ブラシの毛の材質は、特に限定されないが、例えば、ポリエチレンテレフタレート（ＰＥＴ）、ポリブチレンテレフタレート、ナイロン６６、ナイロン６などの合成繊維が用いられるが、その中でもナイロン６６が好ましい。
【００３６】
本発明では、ブラッシングは、本発明のリンス液を供給された状態でブラシを回転などの運動をさせながら現像後の印刷版表面に接触させて行なわれる。これにより、印刷版表面に付着したスカム付着物を効果的に除去することができ、しかも発生したスカム付着物が印刷版表面に付着することも防止することができる。ブラッシングの方法としては、ロールブラシによる回転ブラッシング、及び／又は平面ブラシによる面回転もしくは往復運動などのブラッシングが挙げられるが、本発明の自動現像方法おいては、効率の点よりロールブラシによる回転ブラッシングが好ましい。ブラッシング時の回転周期や、往復ピッチ・速度、タッチ圧などは、最適な条件を適宜設定すればよい。
【００３７】
リンス水の供給は、フレキソ印刷用原版の表面にシャワー状に供給するか、及び／又はブラッシング用ブラシ中から（例えばブラシの植え込み間から）供給することによって行なうことができる。このとき、フレキソ印刷用原版の表面を傾斜させて上方の面からリンス水を供給することが好ましい。
【実施例】
【００３８】
以下、実施例により本発明を具体的に示すが、本発明はこれらに限定されるものではない。
【００３９】
＜実施例１＞
コスモライトＱＳ１１４Ｆ（東洋紡製、ラテックスゴム系感光性樹脂ＣＴＰフレキソ印刷版）のＵＶマスク層への画像描画、ＵＶ光硬化を終えた版（６３５ｍｍ×７６２ｍｍサイズ、０．４８ｍ２）を、短辺が進行方向になるよう、セッター板に貼り付けて、自動現像機Ｗ９０（日本電子精機製）に、搬送速度１００ｍｍ／分で処理した。自動現像機のリンスゾーンのリンスタンク１００Ｌの水中に、オレイン酸カリウムを主成分とするＯＳソープ（花王製）を、オレイン酸カリウムが０．５質量％になるように添加し、さらにアルカリ性金属塩として炭酸ナトリウムを０．１質量％になるように添加し、リンス水を調合した。このときのｐＨ１０．５であった。リンス液の水流コックの開閉度で水流を３Ｌ／分に調整した。
リンス水を、穴の開いた配管からシャワー状に版面にかけながら、リンスゾーンに設けられたロールブラシを回転させながら版面のブラッシングを行った。このときのブラシの毛径は８０μｍ、植え込み長１５ｍｍで千鳥植えものを用いた。仕上がった版の表面に残るスカム付着物の個数はゼロであり、満足のいく結果であった。
【００４０】
＜実施例２＞
界面活性剤の添加量を３質量％に増やした以外は実施例１と同様に行なった。リンス水のｐＨは１０．７であった。リンスゾーンでの泡立ちが増えたものの、版面に残るスカム付着の個数はゼロであり、満足のいく結果であった。
【００４１】
＜実施例３＞
界面活性剤を脂肪酸カリウムを主成分とするミヨシ食器洗いせっけん（ミヨシ油脂製）に変更し、アルカリ性金属塩を水酸化ナトリウム、水酸化カリウム、炭酸塩からなるリキッドＰＨ（ニイタカ製）に変更してリンス水の界面活性剤、アルカリ性金属塩の量をそれぞれ０．５質量％、０．１質量％に変更した以外は実施例１と同様に行なった。リンス水のｐＨは１０．５であった。仕上がった版の表面に残るスカム付着物の個数はゼロであり、満足のいく結果であった。
【００４２】
＜実施例４＞
ブラシの毛径を１６０μｍのものに変更した以外は実施例１と同様に行なった。仕上がった版の表面に残るスカム付着物の個数はゼロであり、満足のいく結果であった。
【００４３】
＜実施例５＞
ブラシの毛径を５０μｍのものに変更した以外は実施例１と同様に行なった。仕上がった版の表面に残るスカム付着物の個数はゼロであり、満足のいく結果であった。
【００４４】
＜実施例６＞
コスモライトＱＳ１１４ＦをコスモライトＮＳ１１４Ｆ（東洋紡製  ラテックスゴム系感光性樹脂フレキソ印刷版）に変更した以外は実施例１と同様に行なった。仕上がった版の表面に残るスカム付着物の個数はゼロであり、満足のいく結果であった。
【００４５】
＜実施例７＞
界面活性剤をポリオキシエチレン脂肪酸メチルエステルおよびポリオキシエチレンアルキルエーテルを等量使用するように変更し、アルカリ性金属塩を水酸化ナトリウムに変更してリンス水の界面活性剤、アルカリ性金属塩の量をそれぞれ０．２質量％、０．２質量％に変更した以外は実施例１と同様に行なった。リンス水のｐＨは１１．８であった。仕上がった版の表面に残るスカム付着物の個数はゼロであり、満足のいく結果であった。
【００４６】
＜比較例１＞
液体洗剤（界面活性剤）も炭酸ナトリウム（アルカリ性金属塩）も添加しない以外は実施例１と同様に行なった。リンス水のｐＨは７．６であった。仕上がった版の表面に残るスカム付着物の個数は１０個あり、スカムの粘着が増し、満足のいくものではなかった。
【００４７】
＜比較例２＞
ブラシの毛径を２００μｍのものに変更した以外は実施例１と同様に行なった。リンス工程で新たなスカムが発生し、その結果、仕上がった版の表面に残るスカム付着物の個数は７個あり、満足のいくものではなかった。
【００４８】
＜比較例３＞
ブラッシングを全く行わずにリンス水の流水のみに変更した以外は実施例１と同様に行なった。水流を１０Ｌ／分に高めても完全にスカムを除去することができず、仕上がった版の表面に残るスカム付着物の個数は３個あり、満足のいくものではなかった。
【００４９】
＜比較例４＞
液体洗剤（界面活性剤）を用いずに炭酸ナトリウム（アルカリ性金属塩）のみを添加してｐＨ１１．５のリンス水に変更した以外は実施例１と同様に行なった。仕上がった版の表面に残るスカム付着物の個数は５個あり、満足のいくものではなかった。
【００５０】
【表１】
2015125398.tif 000002
【００５１】
表１の結果からわかるように、本発明の方法に基づく特定のリンス水と特定の毛径のブラシを用いた版面のブラッシング（実施例１〜７）は、樹脂スカムが全く存在せず、極めて良好な結果であるのに対して、本発明の方法に基づかない比較例１〜４はいずれも樹脂スカムが発生していた。
【産業上の利用可能性】
【００５２】
本発明のフレキソ印刷版の製版方法によれば、製版時の版面スカム付着が全くない、優れた印刷レリーフ版用感光性樹脂積層体を提供することができ、産業界に寄与すること大である。